(57)【要約】【課題】末端ヘのメルカプト基の導入率の高いポリビニルアルコール系重合体を簡便に製造する。【解決手段】特定のジチオ炭酸エステルまたはジチオ炭酸アミドからなるジチオ炭酸誘導体（Ａ）の存在下に、１級または２級カルボン酸ビニルエステルをリビングラジカル重合し、ついで３級カルボン酸ビニルエステル、置換基を有してもよい安息香酸ビニルエステルまたはエチレンをブロック共重合して得たカルボン酸ビニルエステル系重合体を鹸化して、片末端または両末端にメルカプト基を有するポリビニルアルコール系重合体を製造する。【特許請求の範囲】
【請求項１】
下記の一般式（Ｉ）、（ＩＩ）、（ＩＩＩ）、（ＩＶ）、（Ｖ）および（ＶＩ）：
【化１】
2007246639.tif 000026
【化２】
2007246639.tif 000027
【化３】
2007246639.tif 000028
【化４】
2007246639.tif 000029
【化５】
2007246639.tif 000030
【化６】
2007246639.tif 000031
（式中Ｒ１〜Ｒ７はそれぞれ、置換基を有してもよい炭素数１〜２０の脂肪族炭化水素基、置換基を有してもよい炭素数６〜２０の芳香族炭化水素基を表し、Ａｒ１〜Ａｒ４はそれぞれ、置換基を有してもよい炭素数６〜２０の芳香族炭化水素基を表し、Ｘは、置換基を有してもよい炭素数１〜３０の２価の脂肪族炭化水素基、置換基を有してもよい炭素数６〜２０の２価の芳香族炭化水素基を表す。）
からなる群から選ばれた少なくとも１種のジチオ炭酸誘導体（Ａ）の存在下に１級または２級カルボン酸ビニルエステルを重合し、ついで３級カルボン酸ビニルエステル、置換基を有してもよい安息香酸ビニルエステル、またはエチレンをブロック共重合して得たカルボン酸ビニルエステル系重合体を鹸化することを特徴とする下記の一般式（ＶＩＩ）、（ＶＩＩＩ）、（ＩＸ）または（Ｘ）：
【化７】
2007246639.tif 000032
【化８】
2007246639.tif 000033
【化９】
2007246639.tif 000034
【化１０】
2007246639.tif 000035
（式中Ｒ８は水素または１級もしくは２級アシル基、Ｒ９は３級アルキル基、または置換されていてもよいフェニル基を表す。）
で表される、末端にメルカプト基を有するポリビニルアルコール系重合体の製造方法。
【請求項２】
一般式（VII）または（VIII）のポリビニルアルコール系重合体におけるｍ、および一般式（IX）または（Ｘ）のポリビニルアルコール系重合体におけるｌとｍとの合計が、５０〜４０００であり、一般式（VII）または（VIII）のポリビニルアルコール系重合体におけるｎ、および一般式（IX）または（Ｘ）のポリビニルアルコール系重合体におけるｋとｎとの合計が、１〜１０である、請求項１に記載のポリビニルアルコール系重合体の製造方法。
【請求項３】
１級または２級カルボン酸ビニルエステルが、酢酸ビニルである請求項１または２に記載のポリビニルアルコール系重合体の製造方法。
【請求項４】
３級カルボン酸ビニルエステルがピバリン酸ビニルである請求項１〜３のいずれか１項に記載のポリビニルアルコール系重合体の製造方法。
【請求項５】
置換されていてもよい安息香酸ビニルが安息香酸ビニルである請求項１〜４のいずれか１項に記載のポリビニルアルコール系重合体の製造方法。
【発明の詳細な説明】
【技術分野】
【０００１】
本発明は、末端にメルカプト基を有するポリビニルアルコール系重合体の製造方法に関する。
【背景技術】
【０００２】
メルカプト基は非常に反応性に富む官能基であり、メルカプト基を重合体に導入することはグラフトポリマー、ブロックポリマー等の機能性重合体の製造や各種高分子反応による重合体の改質等を可能にすることができ、非常に重要である。
【０００３】
末端にメルカプト基を有する重合体を製造する方法としてはこれまでにいくつかの提案がなされている。例えば、メルカプト基がオレフィン等の二重結合に容易に付加することを利用し、末端に二重結合を有する重合体にチオカルボン酸を付加させ、得られた末端にチオカルボン酸エステル基を有する重合体を酸またはアルカリで処理して、末端にメルカプト基を有する重合体を製造する方法（非特許文献１参照）が知られている。しかしながらこの方法は、予め末端に二重結合を有する重合体を用意する必要があり、そのために製造工程数が増加し、生産コストが高くなるという問題点を有している。
【０００４】
また例えば、チオカルボン酸の存在下、アゾビスイソブチロニトリルを重合開始剤としてラジカル重合性単量体を重合させ、得られた末端にチオカルボン酸エステル基を有する重合体を酸またはアルカリで処理して、末端にメルカプト基を有する重合体を製造する方法（特許文献１参照）が知られている。しかしながらこの方法は、片末端にしかメルカプト基導入することができず、さらに、重合速度を高めるほど末端への導入率が低下するという問題点を有している。
【０００５】
また例えば、チオカルボン酸およびポリスルフィドからなる重合開始剤を用いてラジカル重合性単量体をラジカル重合し、得られた重合体を酸またはアルカリで処理して、末端にメルカプト基を有する重合体を製造する方法（特許文献２参照）が知られている。しかしながらこの方法では、ラジカル重合性単量体として酢酸ビニル等のビニルエステルを用いる場合、末端に効率良くメルカプト基を導入することは難しく、末端にメルカプト基が導入されていない重合体が２割以上含まれてしまう。
【０００６】
【特許文献１】特開昭５９−１８７００５号公報
【特許文献２】特許第３２５６５４４号公報
【非特許文献１】Makromolekular Chemie, Symposia 48/49巻、317頁、1991年
【発明の開示】
【発明が解決しようとする課題】
【０００７】
従って、本発明の課題は上記のような従来技術の問題点を解決し、より簡便に、かつ、末端のメルカプト基含量が高いポリビニルアルコール系重合体の製造方法を提供することにある。
【課題を解決するための手段】
【０００８】
すなわち、本発明は、
下記の一般式（Ｉ）、（ＩＩ）、（ＩＩＩ）、（ＩＶ）、（Ｖ）および（ＶＩ）：
【化１１】
2007246639.tif 000002
【化１２】
2007246639.tif 000003
【化１３】
2007246639.tif 000004
【化１４】
2007246639.tif 000005
【化１５】
2007246639.tif 000006
【化１６】
2007246639.tif 000007
（式中Ｒ１〜Ｒ７はそれぞれ、置換基を有してもよい炭素数１〜２０の脂肪族炭化水素基、置換基を有してもよい炭素数６〜２０の芳香族炭化水素基を表し、Ａｒ１〜Ａｒ４はそれぞれ、置換基を有してもよい炭素数６〜２０の芳香族炭化水素基を表し、Ｘは、置換基を有してもよい炭素数１〜３０の２価の脂肪族炭化水素基、置換基を有してもよい炭素数６〜２０の２価の芳香族炭化水素基を表す。）
からなる群から選ばれた少なくとも１種のジチオ炭酸誘導体（Ａ）の存在下に１級または２級カルボン酸ビニルエステルを重合し、ついで３級カルボン酸ビニルエステル、置換基を有してもよい安息香酸ビニルエステル、またはエチレンをブロック共重合して得たカルボン酸ビニルエステル系重合体を鹸化することを特徴とする下記の一般式（ＶＩＩ）、（ＶＩＩＩ）、（ＩＸ）または（Ｘ）：
【化１７】
2007246639.tif 000008
【化１８】
2007246639.tif 000009
【化１９】
2007246639.tif 000010
【化２０】
2007246639.tif 000011
（式中Ｒ８は水素または１級もしくは２級アシル基、Ｒ９は３級アルキル基、または置換されていてもよいフェニル基を表す。）
で表される、末端にメルカプト基を有するポリビニルアルコール系重合体の製造方法に関する。
【発明の効果】
【０００９】
本発明の製造方法によれば、片末端、あるいは両末端に高い割合でメルカプト基を有するポリビニルアルコール系重合体を、より簡便に製造可能であり、本発明の製造方法により得られる、片末端または両末端にメルカプト基を有するポリビニルアルコール系重合体は、ブロックポリマー等の機能性重合体の製造、各種高分子反応による重合体の改質および反応性分散安定剤等の広範な用途に使用される。
【発明を実施するための最良の形態】
【００１０】
本発明のポリビニルアルコール系重合体は
下記の一般式（Ｉ）、（ＩＩ）、（ＩＩＩ）、（ＩＶ）、（Ｖ）および（ＶＩ）：
【化２１】
2007246639.tif 000012
【化２２】
2007246639.tif 000013
【化２３】
2007246639.tif 000014
【化２４】
2007246639.tif 000015
【化２５】
2007246639.tif 000016
【化２６】
2007246639.tif 000017
（式中Ｒ１〜Ｒ７はそれぞれ、置換基を有してもよい炭素数１〜２０の脂肪族炭化水素基、置換基を有してもよい炭素数６〜２０の芳香族炭化水素基を表し、Ａｒ１〜Ａｒ４はそれぞれ、置換基を有してもよい炭素数６〜２０の芳香族炭化水素基を表し、Ｘは、置換基を有してもよい炭素数１〜３０の２価の脂肪族炭化水素基、置換基を有してもよい炭素数６〜２０の２価の芳香族炭化水素基を表す。）
からなる群から選ばれた少なくとも１種のジチオ炭酸誘導体（Ａ）の存在下に１級カルボン酸ビニルエステルまたは２級カルボン酸ビニルエステルを重合し、ついで３級カルボン酸ビニルエステル、置換基を有してもよい安息香酸ビニルエステル、またはエチレンをブロック共重合して得たカルボン酸ビニルエステル系重合体を鹸化することにより、下記の一般式（ＶＩＩ）、（ＶＩＩＩ）、（ＩＸ）または（Ｘ）
【化２７】
2007246639.tif 000018
【化２８】
2007246639.tif 000019
【化２９】
2007246639.tif 000020
【化３０】
2007246639.tif 000021
（式中Ｒ８は水素、１級アシル基または２級アシル基、Ｒ９は３級アルキル基、または置換されていてもよいフェニル基を表す。）
で表される末端にメルカプト基を有するポリマーを得る。本発明に用いるジチオ炭酸誘導体（Ａ）は、一般式（Ｉ）および（II）のジチオ炭酸エステル、並びに一般式（III）〜（VI）のジチオ炭酸アミドからなる。中でも、一般式（Ｉ）のジチオ炭酸エステルまたは一般式（III）もしくは（Ｖ）のジチオ炭酸アミドを用いると、一般式（VII）または（VIII）の片末端にメルカプト基を有するポリビニルアルコール系重合体が得られ、一般式（II）のジチオ炭酸エステルまたは一般式（IV）もしくは一般式（VI）のジチオ炭酸アミドを用いると、一般式（IX）または（Ｘ）の両末端にメルカプト基を有するポリビニルアルコール系重合体が得られる。この重合反応は、一般式（Ｉ）、（III）および（Ｖ）のジチオ炭酸エステルまたはジチオ炭酸アミドにおいてＲ１とＳ原子との間、一般式（II）、（IV）または（VI）のジチオ炭酸エステルまたはジチオ炭酸アミドにおいてＸとその両側のＳ原子との間に、逐次、１級カルボン酸ビニルエステルまたは２級カルボン酸ビニルエステル、次いで３級カルボン酸ビニルエステル、置換基を有してもよい安息香酸ビニルエステルまたはエチレンが挿入されるリビングラジカル重合の機構により進行する。
【００１１】
上記Ｒ１〜Ｒ７の炭素数１〜２０の脂肪族炭化水素基としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基、ノニル基、デシル基、ウンデシル基、ドデシル基、シクロプロピル基、シクロブチル基、シクロペンチル基、シクロヘキシル基、シクロへプチル基等の直鎖、分枝鎖または環状の脂肪族炭化水素基が挙げられ、上記Ｒ１〜Ｒ７の炭素数６〜２０の芳香族炭化水素基としては、フェニル基、ナフチル基、ビフェニル基、アントリル基、フェナントリル基、インデニル基、フルオレニル基、アズレニル基等が挙げられる。これらの中では、ジチオ炭酸誘導体（Ａ）の製造が容易であることからメチル基、エチル基またはプロピル基が好ましい。また、これらの基の置換基としては、上記の炭素数１〜２０の脂肪族炭化水素基、上記の炭素数６〜２０の芳香族炭化水素基、メトキシ基、エトキシ基、プロポキシ基、ブトキシ基、tert−ブトキシ基等のアルコキシ基、フェノキシ基、ナフトキシ基等のアリールオキシ基、ハロゲン（Ｆ、Ｃｌ、Ｂｒ、Ｉ）原子、アセトキシ基、シアノ基、ニトロ基、スルホン酸基、カルボキシル基、アミノ基等の官能基等が挙げられ、ラジカルの生成が容易となることからシアノ基またはアセトキシ基で置換されているのが好ましい。これらの置換基はさらに置換基を有していてもよい。
【００１２】
また上記Ａｒ１〜Ａｒ４としてはフェニル基、ナフチル基、ビフェニル基、アントリル基、フェナントリル基、インデニル基、フルオレニル基、アズレニル基等が挙げられ、これらの基の置換基としては、上記の炭素数１〜２０の脂肪族炭化水素基、上記の炭素数６〜２０の芳香族炭化水素基、メトキシ基、エトキシ基、プロポキシ基、ブトキシ基、tert−ブトキシ基等のアルコキシ基、フェノキシ基、ナフトキシ基等のアリールオキシ基、ハロゲン（Ｆ、Ｃｌ、Ｂｒ、Ｉ）原子、アセトキシ基、シアノ基、ニトロ基、スルホン酸基、カルボキシル基、アミノ基等の官能基等が挙げられる。これらの置換基はさらに置換基を有していてもよい。
【００１３】
また、上記Ｘの置換基を有してもよい炭素数１〜３０の２価の脂肪族炭化水素基としては、メチレン、エチレン、トリメチレン、テトラメチレン、ペンタメチレン、ヘキサメチレン、ヘプタメチレン、オクタメチレン、ノナメチレン、デカメチレン等が挙げられ、これらの基の置換基としては、上記の炭素数１〜２０の脂肪族炭化水素基、上記の炭素数６〜２０の芳香族炭化水素基、メトキシ基、エトキシ基、プロポキシ基、ブトキシ基、tert−ブトキシ基等のアルコキシ基、フェノキシ基、ナフトキシ基等のアリールオキシ基、ハロゲン（Ｆ、Ｃｌ、Ｂｒ、Ｉ）原子、アセトキシ基、シアノ基、ニトロ基、スルホン酸基、カルボキシル基、アミノ基等の官能基等が挙げられ、ラジカルの生成が容易となることからシアノ基またはアセトキシ基で置換されているのが好ましい。
【００１４】
１級カルボン酸ビニルエステルとしては、酢酸ビニル、プロピオン酸ビニル、酪酸ビニル等；２級カルボン酸ビニルエステルとしては、イソプロピオン酸ビニル、、イソ酪酸ビニル等；が挙げられ、これらの中でも酢酸ビニルが好ましい。また、３級カルボン酸ビニルエステルとしては、ピバリン酸ビニル、2,2-ジメチルブタン酸ビニル、2-エチル-2-メチルブタン酸ビニル等が挙げられ、この中でもピバリン酸ビニルが好ましい。置換基を有してもよい安息香酸ビニルエステルの置換基としては、上記の炭素数１〜２０の脂肪族炭化水素基、上記の炭素数６〜２０の芳香族炭化水素基、メトキシ基、エトキシ基、プロポキシ基、ブトキシ基、tert−ブトキシ基等のアルコキシ基、フェノキシ基、ナフトキシ基等のアリールオキシ基、ハロゲン（Ｆ、Ｃｌ、Ｂｒ、Ｉ）原子、アセトキシ基、シアノ基、ニトロ基、スルホン酸基、カルボキシル基、アミノ基等の官能基等が挙げられる。
【００１５】
また上記Ｒ８の１級アシル基または２級アシル基、Ｒ９の３級アルキル基、Ｒ９の置換されていてもよいフェニル基は、用いるモノマーによって決まる。
【００１６】
また、上記Ｒ８は水素または、水素と１級もしくは２級アシル基の混合物となるが、この内訳は鹸化条件によって、所望の鹸化度に基づいて任意に決められる。
【００１７】
ジチオ炭酸誘導体（Ａ）存在下での単量体の重合は、ラジカル重合開始剤の存在下、塊状重合法、溶液重合法、懸濁重合法、乳化重合法、いずれの方法でも行うことができる。重合中に存在させるジチオ炭酸誘導体（Ａ）の重合系への添加量、添加方法に特に制限はなく、一括添加でも逐次添加でもよく、目的とするポリビニルアルコール系重合体の物性値によって適宜決定されるべきものである。重合方法としては回分式、半連続式、連続式等の公知の方法を採用し得る。
【００１８】
ラジカル重合開始剤としては２，２’−アゾビスイソブチロニトリル、２，２’−アゾビス（４−メトキシー２，４−ジメチルバレロニトリル）、１，１’−アゾビス（シクロヘキサン−１−カルボニトリル）、過酸化ベンゾイル、過酸化カーボネート等公知のラジカル重合開始剤が使用できる。また重合温度は、使用する重合開始剤の種類にもよるが、通常、−１０〜１１０℃の範囲内であるのが好ましい。
【００１９】
本発明の重合条件は特に限定されないが、ビニルエステル系単量体と不活性溶媒との混合溶液を用いることが好ましい。この不活性溶媒は、重合を阻害しないものであればいかなる溶媒でも使用することができるが、特に炭素数４〜２０の脂肪族炭化水素、例えばイソブタン、ペンタン、ヘキサン、ヘプタン、シクロヘキサン等、芳香族炭化水素、例えばトルエン、キシレン等、炭素数３〜２０の脂肪族エステル、例えば酢酸メチル、酢酸エチル、酢酸２−エチルへキシル、酢酸フェニル、ヘキサン酸エチル等、または芳香族エステル、例えば安息香酸メチル、安息香酸エチル等が適当である。
【００２０】
本発明の実施にあたり、１級または２級カルボン酸ビニルエステルとジチオ炭酸誘導体（Ａ）の仕込み比率（モル比）は、１級または２級カルボン酸ビニルエステル／ジチオ炭酸誘導体（Ａ）＝25〜8,000で使用するのが好ましい。一般式（VII）または（VIII）の片末端にメルカプト基を有する重合体におけるｍ、および一般式（IX）または（Ｘ）の両末端にメルカプト基を有する重合体におけるｌとｍとの合計は、５０〜４０００であるのが好ましい。
【００２１】
本発明の実施にあたり、１級または２級カルボン酸ビニルエステルとラジカル重合開始剤の仕込み比率（モル比）は、１級または２級カルボン酸ビニルエステル／ラジカル重合開始剤＝100〜10,000で使用するのが好ましい。
【００２２】
発明の実施にあたり、１級または２級カルボン酸ビニルエステル／３級カルボン酸ビニルエステルの仕込み比率（モル比）、１級または２級カルボン酸ビニルエステル／置換基を有してもよい安息香酸ビニルエステルの仕込み比率（モル比）、および１級または２級カルボン酸ビニルエステル／エチレンの仕込み比率（モル比）は０．１〜２０で使用するのが好ましく、５〜１５で使用するのが好ましい。一般式（VII）または（VIII）の片末端にメルカプト基を有する重合体におけるｎ、および一般式（IX）または（Ｘ）の両末端にメルカプト基を有する重合体におけるｋとｎとの合計は、１〜１０であるのが好ましい。
【００２３】
ポリビニルアルコール系重合体は、重合により得られた酢酸ビニル系重合体を鹸化して製造するが、酢酸ビニル系重合体のメタノール溶液を水酸化ナトリウム、水酸化カリウムなどのアルカリを触媒として鹸化して製造する。
【００２４】
上記の鹸化によって、ポリマーの３級カルボン酸ビニルエステルブロック部分、あるいは置換基を有してもよい安息香酸ビニルエステルブロック部分は加水分解されずに末端の炭素原子が−ＣＨ（ＯＨ）ＳＨ構造となることを防ぎ、１級カルボン酸ビニルエステルブロック部分、およびチオカルボニルチオ基が加水分解され、末端にメルカプト基を有するポリビニルアルコール系重合体が製造できる。本発明の方法により得られるポリビニルアルコール系重合体１分子当りの末端メルカプト基の数は、片末端にメルカプト基を有する場合、０．８個以上であるのが好ましく、０．８５個以上であるのがより好ましく、０．９個以上であるのがさらに好ましい。また、両末端にメルカプト基を有する場合、１．６個以上であるのが好ましく、１．７個以上であるのがより好ましく、１．８個以上であるのがさらに好ましい。
【実施例】
【００２５】
以下、実施例により本発明をさらに詳細に説明するが、本発明はこれらの実施例に限定されるものではない。なお、実施例および比較例に用いた測定方法は次の通りである。
【００２６】
（ジチオ炭酸誘導体（Ａ）の同定）
核磁気共鳴装置（JEOL社製、JNM−LAMBDA−400）を用い、１Ｈ−ＮＭＲを測定した。
【００２７】
（重合体の分子量）
カラム（東ソー社製、ＴＳＫｇｅｌＧＭＨＨＲ−ＭおよびＴＳＫｇｅｌＧ２０００ＨＨＲ）および示差屈折率計（東ソー社製、ＲＩ−８０２０）を備えたゲル浸透クロマトグラフ（東ソー社製）により、４０℃、テトラヒドロフラン溶媒中で、ビニルエステル系重合体の数平均分子量（Ｍｎ）、重量平均分子量（Ｍｗ）および分散度〔重量平均分子量（Ｍｗ）／数平均分子量（Ｍｎ）〕をポリスチレン換算で求めた。
【００２８】
（重合体末端のメルカプト基量）
重合体末端のメルカプト基は、重合体をヨウ素水溶液と反応させ、チオ硫酸ナトリウム水溶液により滴定して求めた。
【００２９】
（重合体末端へのメルカプト基の導入率）
重合体末端へのメルカプト基の導入率（以下、これをｆと略称する）は、下記の数式により算出した。
ｆ＝Ｓ×Ｍｎ
（式中、Ｓは重合体１ｇ当りのメルカプト基の当量、Ｍｎは重合体の数平均分子量を表す。）
メルカプト基が重合体の片末端に１００％導入された場合にはｆは１.０となり、官能基が重合体の両末端に１００％導入された場合にはｆは２.０となる。
【００３０】
［ジチオ炭酸誘導体（Ａ）の調製］
合成例１＜ジチオ炭酸エステル（ＸＩ）の合成＞
【化３１】
2007246639.tif 000022
アルゴン置換した500mLの三つ口フラスコに、ブロモアセトニトリル（25.0g）、エチルキサントゲン酸カリウム（32.0g，0.20mol）、およびエタノール（250mL）を加えて、室温下１５時間攪拌した。反応溶液に水（200mL）を加え、ジエチルエーテルで抽出した。これを減圧蒸留（108℃／0.5mmHg）して標記のジチオ炭酸エステルを得た（収量29.2g，収率：91％）。
１Ｈ−ＮＭＲ（ＣＤＣｌ３）：δ4.72（q，2H），3.89（s, 2H），1.48（t，3H）
【００３１】
合成例２＜ジチオ炭酸エステル（ＸＩＩ）の合成＞
【化３２】
2007246639.tif 000023
アルゴン置換した50mLの二つ口フラスコに、ジチオ炭酸エステル（ＸＩ）（5.21g，50mmoL）、１，１’−アゾビス（シクロヘキサンー１−カルボニトリル）（73mg、0.30mmoL）および酢酸ビニル（8.61g、100mmol）を加えて、100℃で30分間撹拌した。
反応溶液から未反応の酢酸ビニルを留去し、カラムクロマトグラフィーにより精製して標記のジチオ炭酸エステルを得た（収量：6.47g，収率：68％）。
１Ｈ−ＮＭＲ（ＣＤＣｌ３）：δ6.68（t、1H）、4.63（q、2H）、2.55（m、2H），2.37（ｍ、2H）、2.13（s、3H）、1.42（t、3H）
【００３２】
合成例３＜ジチオ炭酸エステル（ＸＩＩＩ）の合成＞
【化３３】
2007246639.tif 000024
アルゴン置換した50mLの二つ口フラスコに1,9-ノナンジアール（5.23g，33.5mmol）を加え、室温でトリメチルシリルシアニド（8.93mL、67.0mmol）を加えて、室温で２時間撹拌した。ここに２N−塩酸水溶液（5mL）を加え。ジエチルエーテルで抽出して1,9-ジシアノノナン-1,9-ジオールを得た（収量：7.04g、収率99.9％）。ついでAr置換した100mL二つ口フラスコに、1,9-ジシアノノナン-1,9-ジオール（4.78g、22.7mmol）、トルエン（12mL）、メタンスルホン酸クロリド（3.86mL、49.9mmol）を加え、0℃に冷却した後、トリエチルアミン（6.96mL、49.9mmol）を滴下した。滴下終了後、室温で１２時間攪拌した後、反応液を氷水に投入し、ジエチルエーテルで有機物を抽出し、カラムクロマトグラフィーにより精製し、1,9-ジシアノ-1,9-ジメタンスルホニルノナンを得た（3.59g、収率55％）。ついでAr置換した100mL２つ口フラスコに、1,9-ジシアノ-1,9-ジメタンスルホニルノナン（732mg、2.55mmol）、エチルキサントゲン酸カリウム（818mg，5.10mmol）、およびエタノール（50mL）を加えて、室温下１５時間攪拌した。反応溶液に水（30mL）を加え、ジエチルエーテルで抽出した。これをカラムクロマトグラフィーにより精製し、標記のジチオ炭酸エステルを得た（収量907mg，収率：85％）。
１Ｈ−ＮＭＲ（ＣＤＣｌ３）：δ4.65（q、4H）、4.45（t、2H）、1.95（m、4H）、1.59（br、4H）、1.46（t、6H）、1.29（br、6H）
【００３３】
合成例４＜ジチオ炭酸エステル（ＸＩＶ）の合成＞
【化３４】
2007246639.tif 000025
アルゴン置換した50mLの二つ口フラスコに、ジチオ炭酸エステル（ＸＩＩＩ）（2.09g，5.0mmoL）、１，１’−アゾビス（シクロヘキサン−１−カルボニトリル）（7.3mg、0.03mmoL）および酢酸ビニル（861mg、10mmol）を加えて、100℃で30分間撹拌した。
反応溶液から未反応の酢酸ビニルを留去し、カラムクロマトグラフィーにより精製して標記のジチオ炭酸エステルを得た（収量：1.71g，収率：58％）。
１Ｈ−ＮＭＲ（ＣＤＣｌ３）：δ6.72（dd、2H）、4.63（dq、4H）、2.71（m、2H）、2.99-2.18（m、4H）、2.13（s、6H）、1.64（m、4H）、1.54（br、4H）、1.43（t、6H）、1.27（br、6H）
【００３４】
実施例１＜ジチオ炭酸エステル（ＸＩ）を用いた片末端にメルカプト基を有するポリビニルアルコール系重合体の製造＞
アルゴン置換した100mLオートクレーブに酢酸ビニル（27.7mL、300mmol）、ジチオ炭酸エステル（ＸＩ）（484mg、3.0mmol）、および１，１’−アゾビス（シクロヘキサン−１−カルボニトリル）（7.3mg、0.03mmoL）を加えて100℃で７時間撹拌した。７時間後、ピバリン酸ビニル（4.44mL、30mmol）を加え、10分後室温に戻し反応液をヘキサン中に投入し、ポリ酢酸ビニル系重合体を得た（収量：22.7g）。Mn＝8,400；Mw/Mn＝1.57。この重合体をメタノール中ＮａＯＨを用いて40℃で鹸化し、ポリビニルアルコール系重合体を得た。末端のメルカプト基導入率ｆは0.91であった。
【００３５】
実施例２＜ジチオ炭酸エステル（ＸＩＩ）を用いた片末端にメルカプト基を有するポリビニルアルコール系重合体の製造＞
アルゴン置換した100mLオートクレーブに酢酸ビニル（27.7mL、300mmol）、ジチオ炭酸エステル（ＸＩI）（742mg、3.0mmol）、および１，１’−アゾビス（シクロヘキサン−１−カルボニトリル）（7.3mg、0.03mmoL）を加えて100℃で７時間撹拌した。７時間後、安息香酸ビニル（4.15mL、30mmol）を加え、10分後室温に戻し反応液をヘキサン中に投入し、ポリ酢酸ビニル系重合体を得た（収量：23.8g）。Mn＝8,800；Mw/Mn＝1.47。この重合体をメタノール中ＮａＯＨを用いて40℃で鹸化し、ポリビニルアルコール系重合体を得た。末端のメルカプト基導入率ｆは0.94であった。
【００３６】
実施例３＜ジチオ炭酸エステル（ＸＩＩＩ）を用いた両末端にメルカプト基を有するポリビニルアルコール系重合体の製造＞
アルゴン置換した100mLオートクレーブに酢酸ビニル（27.7mL、300mmol）、ジチオ炭酸エステル（ＸＩＩＩ）（1.26g、3.0mmol）、および１，１’−アゾビス（シクロヘキサン−１−カルボニトリル）（14.7mg、0.06mmoL）を加えて100℃で７時間撹拌した。７時間後、ピバリン酸ビニル（4.44mL、30mmol）を加え、10分後室温に戻し反応液をヘキサン中に投入し、ポリ酢酸ビニル系重合体を得た（収量：20.5g）。Mn＝8,000；Mw/Mn＝1.51。この重合体をメタノール中ＮａＯＨを用いて40℃で鹸化し、ポリビニルアルコール系重合体を得た。末端のメルカプト基導入率ｆは1.82であった。
【００３７】
実施例４＜ジチオ炭酸エステル（ＸＩＶ）を用いた両末端にメルカプト基を有するポリビニルアルコール系重合体の製造＞
アルゴン置換した100mLオートクレーブに酢酸ビニル（27.7mL、300mmol）、ジチオ炭酸エステル（ＸＩＩＩ）（1.77g、3.0mmol）、および１，１’−アゾビス（シクロヘキサン−１−カルボニトリル）（14.7mg、0.06mmoL）を加えて100℃で７時間撹拌した。７時間後、エチレン（5atm）を加え、10分後室温に戻し反応液をヘキサン中に投入し、ポリ酢酸ビニル系重合体を得た（収量：22.3g）。Mn＝8,400；Mw/Mn＝1.38。この重合体をメタノール中ＮａＯＨを用いて40℃で鹸化し、ポリビニルアルコール系重合体を得た。末端のメルカプト基導入率ｆは1.88であった。 
【００３８】
比較例１＜チオ酢酸を用いた片末端にメルカプト基を有するポリビニルアルコール系重合体の製造＞
アルゴン置換した100mLオートクレーブに酢酸ビニル（27.7mL、300mmol）、チオ酢酸（228mg、3.0mmol）、および１，１’−アゾビス（シクロヘキサン−１−カルボニトリル）（7.3mg、0.03mmoL）を加えて100℃で７時間撹拌した。７時間後室温に戻し反応液をヘキサン中に投入し、ポリ酢酸ビニル系重合体を得た（収量：21.2g）。Mn＝10,300；Mw/Mn＝1.79。この重合体をメタノール中ＮａＯＨを用いて40℃で鹸化し、ポリビニルアルコール系重合体を得た。末端のメルカプト基導入率ｆは0.76であった。
【００３９】
比較例２＜チオ酢酸およびジベンゾイルスルフィドを用いた両末端にメルカプト基を有するポリビニルアルコール系重合体の製造＞
アルゴン置換した100mLオートクレーブに酢酸ビニル（27.7mL、300mmol）、チオ酢酸（228mg、3.0mmol）、およびジベンゾイルスルフィド（919mg、3.0mmoL）を加えて60℃で７時間撹拌した。７時間後室温に戻し反応液をヘキサン中に投入し、ポリ酢酸ビニル系重合体を得た（収量：8.52g）。Mn＝8,500；Mw/Mn＝1.89。この重合体をメタノール中ＮａＯＨを用いて40℃で鹸化し、ポリビニルアルコール系重合体を得た。末端のメルカプト基導入率ｆは1.47であった。
【００４０】
実施例１、２と比較例１との対比、および実施例３、４と比較例２との対比から明らかなように、本発明の重合用触媒組成物を用いると、末端のメルカプト基の導入率の高いポリビニルアルコール系重合体を製造できることがわかる。